【手続補正書】
【提出日】平成20年12月17日(2008.12.17)
【手続補正１】
【補正対象書類名】特許請求の範囲
【補正対象項目名】請求項１
【補正方法】変更
【補正の内容】
【請求項１】
耐摩耗性にすぐれるハイス系鋳鉄材からなる外層の内側に、強靱性にすぐれるダクタイル鋳鉄の芯材が鋳造され、外層と芯材とが冶金学的に一体化された圧延用複合ロールであって、
外層は、重量％にて、Ｃ：１.０〜２.５％、Ｓｉ：０.２〜１.２％、Ｍｎ：０.２〜１.２％、Ｎｉ：０.０５〜３.０％、Ｃｒ：２.０〜８.０％、Ｖ：２.０〜８.０％を含有すると共に、Ｍｏ：１.４３〜８.０％及び／又はＷ：０.０５〜５.０％を含有し、残部Ｆｅ及び不可避の不純物からなり、
芯材は、重量％にて、Ｃ：２.８〜４.０％、Ｓｉ：１.５〜４.５％、Ｍｎ：０.３〜１.０％、Ｎｉ：０.０５〜３.０％、Ｍｇ：０.０１〜０.１％、Ｓｂ：０.００１〜０.１％を含有し、Ｃｒ、Ｖ、Ｍｏ及びＷの含有量は合計量で４.０重量％以下であり、残部Ｆｅ及び不可避の不純物からなることを特徴とする圧延用複合ロール。
【手続補正２】
【補正対象書類名】特許請求の範囲
【補正対象項目名】請求項４
【補正方法】変更
【補正の内容】
【請求項４】
芯材は、重量％にて、Ｓｎ：０.００１〜０.１３％及び／又はＢｉ：０.０００３〜０.１％をさらに含有している請求項１乃至３の何れかに記載の圧延用複合ロール。
【手続補正３】
【補正対象書類名】明細書
【補正対象項目名】００１０
【補正方法】変更
【補正の内容】
【００１０】
本発明の圧延用複合ロールは、耐摩耗性にすぐれるハイス系鋳鉄材からなる外層の内側に、強靱性にすぐれるダクタイル鋳鉄の芯材が鋳造され、外層と芯材は冶金学的に一体化されており、外層は、重量％にて、Ｃ：１.０〜２.５％、Ｓｉ：０.２〜１.２％、Ｍｎ：０.２〜１.２％、Ｎｉ：０.０５〜３.０％、Ｃｒ：２.０〜８.０％、Ｖ：２.０〜８.０％を含有すると共に、Ｍｏ：１.４３〜８.０％及び／又はＷ：０.０５〜５.０％を含有し、残部Ｆｅ及び不可避の不純物からなり、芯材は、重量％にて、Ｃ：２.８〜４.０％、Ｓｉ：１.５〜４.５％、Ｍｎ：０.３〜１.０％、Ｎｉ：０.０５〜３.０％、Ｍｇ：０.０１〜０.１％、Ｓｂ：０.００１〜０.１％を含有し、Ｃｒ、Ｖ、Ｍｏ及びＷの含有量は合計量で４.０重量％以下であり、残部Ｆｅ及び不可避の不純物からなる。
【手続補正４】
【補正対象書類名】明細書
【補正対象項目名】００１２
【補正方法】変更
【補正の内容】
【００１２】
芯材は、所望により、重量％にて、Ｓｎ：０.００１〜０.１３％及び／又はＢｉ：０.０００３〜０.１％を含有することができる。
【手続補正５】
【補正対象書類名】明細書
【補正対象項目名】００１７
【補正方法】変更
【補正の内容】
【００１７】
外層を構成する材料として、耐摩耗性にすぐれるハイス系鋳鉄材が使用される。このハイス系鋳鉄材は、重量％にて、Ｃ：１.０〜２.５％、Ｓｉ：０.２〜１.２％、Ｍｎ：０.２〜１.２％、Ｎｉ：０.０５〜３.０％、Ｃｒ：２.０〜８.０％、Ｖ：２.０〜８.０％を含有すると共に、Ｍｏ：１.４３〜８.０％及び／又はＷ：０.０５〜５.０％を含有し、所望により、Ｔｉ：０.５％以下、Ｎｂ：２.０％以下及びＣｏ：５.０％以下の少なくとも１種をさらに含有し、残部Ｆｅ及び不可避の不純物からなる。
【手続補正６】
【補正対象書類名】明細書
【補正対象項目名】００１９
【補正方法】変更
【補正の内容】
【００１９】
Ｃｒは、Ｃと結合して炭化物を形成し、耐摩耗性を向上させるため、２.０％以上含有させる。一方、８.０％を超えると材質が脆くなるので、上限を８.０％とする。
Ｖは、Ｃと結合し高硬度のＭＣ型炭化物を形成し、耐摩耗性を向上させるため、２.０％以上含有させる。一方、８.０％を超えると偏析の防止が困難となるので、上限を８.０％とする。
ＭｏはＣと結合してＭ2Ｃ型又はＭ6Ｃ型の炭化物を形成し、耐摩耗性の向上に寄与するため、１.４３％以上含有させることが好ましい。一方、含有量があまりに多くなると残留オーステナイトが安定化し、高硬度が得られ難くなるので、上限を８.０％とする。
Ｗは、Ｍｏと同様、Ｃと結合してＭ2Ｃ型又はＭ6Ｃ型の炭化物を形成し、耐摩耗性の向上に寄与するため、０.０５％以上含有させることが好ましい。一方、５.０％を超えて含有すると材質が脆くなるので、上限を５.０％とする。
Ｔｉは、ＭＣ型炭化物を形成し、耐摩耗性の向上に寄与する他、溶湯中で酸化物を生成して、鋳造品質の健全性を向上させる作用を有するので含有することが好ましい。しかし、含有量が０.５％を超えると介在物が残留するので、上限は０.５％とする。
Ｎｂは、ＭＣ型炭化物を形成し、耐摩耗性の向上に寄与するので、含有することが好ましい。しかし、２.０％を超えて含有すると、偏析を発生し易くなるので上限を２.０％とする。
【手続補正７】
【補正対象書類名】明細書
【補正対象項目名】００２１
【補正方法】変更
【補正の内容】
【００２１】
芯材を構成する材料として、強靱性にすぐれるダクタイル鋳鉄材が使用される。このダクタイル鋳鉄材は、重量％にて、Ｃ：２.８〜４.０％、Ｓｉ：１.５〜４.５％、Ｍｎ：０.３〜１.０％、Ｎｉ：０.０５〜３.０％、Ｍｇ：０.０１〜０.１％、Ｓｂ：０.００１〜０.１％を含有すると共に、所望により、Ｓｎ：０.００１〜０.１３％及び／又はＢｉ：０.０００３〜０.１％を含有し、Ｃｒ、Ｖ、Ｍｏ、Ｗ、Ｔｉ及びＮｂの含有量が合計量で４.０重量％以下であり、残部Ｆｅ及び不可避の不純物からなる。
上記成分を有するダクタイル鋳鉄材からなる芯材の組織は、パーライトを主体とする基地と、球状黒鉛及び少量の炭化物の３相からなり、チャンキー黒鉛のような異常黒鉛は観察されない。
【手続補正８】
【補正対象書類名】明細書
【補正対象項目名】００２２
【補正方法】変更
【補正の内容】
【００２２】
芯材を構成する前記ダクタイル鋳鉄材の成分限定理由は次の通りである。
Ｃは、黒鉛を晶出するために２.８％以上含有させる。しかし、４.０％を超えると黒鉛量が過多となり、強靱性の低下を招くので、上限を４.０％とする。
Ｓｉは、黒鉛化を促進するので１.５％以上含有させるものとし、２.０％以上の含有がより好ましい。しかし、含有量が多くなると基地が脆くなるので、上限を４.５％とする。
Ｍｎは、Ｓと結合してＭｎＳを形成し、Ｓによる脆化を防止するために０.３％以上含有させる。１.０％を超えると材質が脆くなるので、上限を１.０％とする。
Ｎｉは、黒鉛化を促進するので０.０５％以上含有させる。しかし、３.０％を越えても含有量の増加に対応する効果を得られないので、上限を３.０％とする。
Ｍｇは、黒鉛を球状化させるために０.０１％以上含有させる。しかし、０.１％を超えて含有すると黒鉛化が阻害され、強靱性の低下を招くので、上限を０.１％とする。
【手続補正９】
【補正対象書類名】明細書
【補正対象項目名】００２４
【補正方法】変更
【補正の内容】
【００２４】
Ｓｎは、パーライトを安定化する作用があり、また、Ｓｂと同様、チャンキー黒鉛の晶出を抑制する作用を有するので、０.００１％以上含有することが好ましく、０.０２％以上含有することがより好ましい。一方、Ｓｂと同様、黒鉛の球状化を阻害する作用を有するため、上限は０.１３％、より好ましくは０.１０％とする。
Ｂｉは、Ｓｂと同様、チャンキー黒鉛の晶出を抑制する作用を有するので、０.０００３％以上含有させることが好ましい。Ｂｉもまた、黒鉛の球状化を阻害する元素であるので、上限は０.１％とする。